(57)【要約】【課題】  ポリエステル系人工毛髪において、人毛に近い光沢および発色性を有する人工毛髪およびそれらからなる頭飾製品を提供することを目的とする。【解決手段】  ポリエステル系樹脂１００質量部に対し、セルロースエステル化合物を０．１〜５質量部含有してなるポリエステル系繊維からなる人工毛髪であって、ポリエステル系繊維中に分散された前記セルロース化合物の数平均粒子径を０．２〜１０μｍとすることにより、人毛に近い光沢および発色性を有する人工毛髪を得ることができる。それらは、ヘアーウィッグ、ツーペ、ウィービング、ヘアーエクステンション、ブレード、ヘアーアクセサリー、ドールヘアー等の頭飾製品への加工に好適である。【選択図】  なし【特許請求の範囲】
【請求項１】
ポリエステル系樹脂１００質量部に対し、セルロースエステル化合物を０．１〜５質量部含有するポリエステル系繊維からなる人工毛髪であって、ポリエステル系繊維中に分散されたセルロース化合物の数平均粒子径が０．２〜１０μｍであることを特徴とする人工毛髪。
【請求項２】
前記セルロースエステル化合物が、セルロースアセテート、セルロースブチレートおよびセルロースプロピオネートよりなる群から選ばれた少なくとも１種である、請求項１に記載の人工毛髪。
【請求項３】
前記セルロースエステル化合物の平均重合度が２０〜４００である、請求項１または２に記載の人工毛髪。
【請求項４】
前記ポリエステル系人工毛髪が染色されている、請求項１〜３のいずれかに記載の人工毛髪。
【請求項５】
前記ポリエステル系人工毛髪が原着されている、請求項１〜３のいずれかに記載の人工毛髪。
【請求項６】
請求項１〜５のいずれか１項に記載の人工毛髪を加工して得られる頭飾製品。
【請求項７】
前記頭飾製品が、ウィービング、ウィッグ、ツーぺ、ヘアーエクステンションまたはヘアーアクセサリーである、請求項６に記載の頭飾製品。
【発明の詳細な説明】
【技術分野】
【０００１】
本発明は、人毛の代替品として使用できるポリエステル系繊維からなる人工毛髪に関し、詳しくは、ポリエステル系繊維からなる人工毛髪の欠点である光沢を抑制した、ウィービング、ウィッグ、ツーぺ、ヘアーエクステンションまたはヘアーアクセサリー等の頭飾製品として好適に用いられる人工毛髪およびそれからなる頭飾製品に関するものである。
【背景技術】
【０００２】
ヘアーウィッグ、ツーぺ、エクステンション、ヘアーアクセサリー、ドールヘアー等に用いられる毛髪用繊維材料としては当初、人毛が用いられていたが、近年においては、人毛の入手が困難になったために、各種人工毛髪繊維材料（例えば、モダクリル繊維等のアクリル系繊維、ポリ塩化ビニル系繊維、ポリエステル系繊維等）への代替が進んでいる。
【０００３】
前記各種人工毛髪用繊維材料の中でも、ポリエステル系繊維を用いた人工毛髪用繊維材料は、アクリル系繊維やポリ塩化ビニル系繊維を用いた人工毛髪用繊維材料に比べて耐熱性が高いためアイロンセット性が良いとして好ましく用いられているが、ポリエステル系繊維を用いた人工毛髪は表面の光沢が強く、人毛と一緒に用いるような頭飾製品、特にヘアーウィッグやツーぺ等のかつら用途に用いた場合には人毛との光沢感の違いにより頭髪全体として違和感が生じるという問題があった。
【０００４】
前記光沢感を調整する方法としては、例えば、ポリエステル系人工毛髪用繊維に有機粒子や無機粒子を含有させたポリエステル系繊維を用いることにより繊維の艶を調整する技術が開示されている（特許文献１）。
【０００５】
また、人口毛髪用繊維の調整する技術として、アクリル系繊維等の湿式紡糸法においてはセルロースアセテートを添加する例が知られている（特許文献２）が、溶媒を使用しない溶融紡糸法によるポリエステル系繊維において、そのまま応用することは知られていない。
【特許文献１】特開２００５−４２２３４号公報
【特許文献２】特開平８−２９６１１５号公報
【発明の開示】
【発明が解決しようとする課題】
【０００６】
しかしながら、前記特許文献１に記載の有機微粒子や無機微粒子を含有するポリエステル系繊維を用いても、人毛と同等の光沢レベルに抑制するのは困難であった。また、有機微粒子や無機微粒子の添加量を増やすことにより、光沢を抑制することが可能になるが、発色性（色相）の低下が生じ、人毛に近い外観を有する、発色性に優れ、かつ、光沢が十分に抑制されたポリエステル系繊維を用いた人工毛髪は得られていなかった。
【０００７】
本発明は、ポリエステル系繊維を用いた人工毛髪において、光沢を抑制して人毛により近い光沢感と、高い発色性を有し、かつ、アイロンセット性、カール保持性、触感、くし通り性を維持したポリエステル系繊維を用いた人工毛髪およびそれからなる頭飾製品を提供することを課題とする。
【課題を解決するための手段】
【０００８】
本発明者らは、前記課題を解決するために鋭意検討を重ねた結果、セルロースエステルを特定の割合で含有するポリエステル系繊維からなる人工毛髪であって、セルロースエステルを特定の粒子径で分散させることにより、ポリエステル系繊維の表面光沢を抑制するのに適した凹凸を形成し、人毛に近い光沢感や発色性を実現することができることを見出し、本発明を完成するに至った。
【０００９】
すなわち、請求項１の発明は、ポリエステル系樹脂１００質量部に対して、セルロースエステル化合物を０．１〜５質量部含有するポリエステル系繊維からなる人工毛髪であって、ポリエステル系繊維中に分散されたセルロースエステル化合物の数平均粒子径が０．２〜１０μｍであることを特徴とする人工毛髪である。このような構成により、良好な発色性を維持しながら、光沢感が十分に抑制された人工毛髪を得ることができる。
請求項２の発明は、前記セルロースエステル化合物が、セルロースアセテート、セルロースブチレートおよびセルロースプロピオネートよりなる群から選ばれた少なくとも１種である請求項１に記載の人工毛髪である。
請求項３の発明は、前記セルロースエステル化合物の平均重合度が２０〜４００である請求項１または２に記載の人工毛髪である。
請求項４の発明は、前記ポリエステル系人工毛髪が、染色されている請求項１〜３のいずれかに記載の人工毛髪である。
請求項５の発明は、前記ポリエステル系人工毛髪が、原着されている請求項１〜３のいずれかに記載の人工毛髪である。
請求項６の発明は、請求項１〜５のいずれか１項に記載の人工毛髪を加工して得られる頭飾製品である。このような頭飾製品は、人毛に近い外観と良好なセット性等の加工性を有しているものである。
請求項７の発明は、前記頭飾製品が、ウィービング、ウィッグ、ツーぺ、ヘアーエクステンションまたはヘアーアクセサリーである請求項６に記載の頭飾製品である。このような頭飾製品は、人毛と一緒に用いても人毛との光沢感の違いによる違和感がないものである。
【発明の効果】
【００１０】
本発明によると、耐熱性の高いポリエステル繊維を用いた人工毛髪のアイロンセット性、カール保持性、触感、くし通り性を維持しながら、人毛により近い光沢と発色性を有する人工毛髪を得ることができる。そして、得られた人工毛髪を用いて得られる頭飾製品は、人毛と一緒に用いても違和感がないものであり、ヘアーウイッグやツーペ等の頭飾製品として好ましく用いられる。
【発明を実施するための最良の形態】
【００１１】
本発明の人工毛髪は、ポリエステル系樹脂１００質量部に対して、セルロースエステルを０．１〜５質量部含有するポリエステル系繊維からなる人工毛髪であって、人工毛髪中に分散された前記セルロースエステルの数平均粒子径が０．２〜１０μｍであることを特徴とするものである。
【００１２】
本発明におけるポリエステル系繊維は、ポリエステル系樹脂、前記セルロースエステル化合物の他、必要に応じて難燃剤、難燃助剤、光安定剤、熱安定剤等を含有するポリエステル系樹脂組成物を溶融紡糸することにより得られるものである。
【００１３】
前記ポリエステル系樹脂としては、ポリアルキレンテレフタレートおよび、ポリアルキレンテレフタレートを主体とした共重合ポリエステル、並びにそれらと他の樹脂成分とをポリマーアロイ化して得られる樹脂成分によりなる群から選ばれる少なくとも１種のポリエステルが挙げられる。さらに具体的には、例えば、ポリエチレンテレフタレート、ポリプロピレンテレフタレート、ポリブチレンテレフタレートなどのポリアルキレンテレフタレート、前記ポリアルキレンテレフタレートを主体として少量の共重合成分を含有する共重合ポリエステル、および前記ポリアルキレンテレフタレートとポリエチレンナフタレート、ポリアリレート、ポリカーボネート等とのポリマーアロイにより得られる樹脂成分が挙げられる。
【００１４】
なお、前記ポリアルキレンテレフタレートを主体とするとは、ポリアルキレンテレフタレート単位からなる構成単位を８０モル％以上含有し、共重合成分を２０モル％以下含有することをいう。
【００１５】
前記共重合成分としては、例えば、イソフタル酸、オルトフタル酸、ナフタレンジカルボン酸、パラフェニレンジカルボン酸、トリメリット酸、ピロメリット酸、コハク酸、グルタル酸、アジピン酸、スぺリン酸、アゼライン酸、セバシン酸、ドデカン二酸などの多価カルボン酸、それらの誘導体、５−ナトリウムスルホイソフタル酸、５−ナトリウムスルホイソフタル酸ジヒドロキシエチルなどのスルホン酸塩を含むジカルボン酸およびそれらの誘導体、１，２−プロパンジオール、１，３−プロパンジオール、１，４−ブタンジオール、１，６−ヘキサンジオール、ネオペンチルグリコール、１，４−シクロヘキサンジメタノール、ジエチレングリコール、ポリエチレングリコール、トリメチロールプロパン、ペンタエリスリトール、４−ヒドロキシ安息香酸、ε−カプロラクトン等が挙げられる。
【００１６】
前記共重合ポリエステルは、通常、主体となるテレフタル酸および／またはその誘導体（例えば、テレフタル酸メチル）と、アルキレングリコールとの重合体に少量の共重合成分を含有させて反応させることにより製造するのが、安定性、操作の簡便性の点から好ましいが、主体となるテレフタル酸および／またはその誘導体（例えば、テレフタル酸メチル）と、アルキレングリコールとの混合物に、さらに少量の共重合成分であるモノマーまたはオリゴマー成分を含有させたものを重合させることにより製造してもよい。
【００１７】
前記共重合ポリエステルは、主体となるポリアルキレンテレフタレートの主鎖および／または側鎖に前記共重合成分が重縮合していればよく、共重合の仕方などには特別な限定はない。
【００１８】
前記ポリアルキレンテレフタレートを主体とした共重合ポリエステルの具体例としては、例えば、ポリエチレンテレフタレートを主体とし、ビスフェノールＡのエチレングリコールエーテルを共重合したポリエステル、１，４−シクロヘキサンジメタノールを共重合したポリエステル、５−ナトリウムスルホイソフタル酸ジヒドロキシエチルを共重合したポリエステルなどが挙げられる。
【００１９】
前記ポリアルキレンテレフタレート、その共重合ポリエステルおよび前記ポリマーアロイにより得られる樹脂成分は、それぞれ単独で用いてもよく、また、２種以上を組み合わせて用いてもよい。これらのうちでは、ポリエチレンテレフタレート、ポリプロピレンテレフタレート、ポリブチレンテレフタレート、共重合ポリエステル（ポリエチレンテレフタレートを主体とし、ビスフェノールＡのエチレングリコールエーテルを共重合したポリエステル、１，４−シクロヘキサンジメタノールを共重合したポリエステル、５−ナトリウムスルホイソフタル酸ジヒドロキシエチルを共重合したポリエステル）、ポリエチレンテレフタレートとポリエチレンナフタレートとのポリマーアロイ、ポリエチレンテレフタレートとポリアリレートとのポリマーアロイ、ポリエチレンテレフタレートとポリカーボネートとのポリマーアロイが、耐熱性、繊維物性の点から好ましい。
【００２０】
前記ポリエステル系樹脂の固有粘度としては、０．５〜１．４が好ましく、０．６〜１．２がより好ましい。ポリエステル系樹脂の固有粘度が０．５未満の場合、得られる繊維の機械的強度が低下する傾向があり、１．４を超えると、分子量の増大に伴い溶融粘度が高くなり、溶融紡糸が困難になったり、繊度が不均一になる傾向がある。
【００２１】
本発明の人工毛髪においては、セルロースエステル化合物を含有させることにより、発色性を維持しながら、光沢を適度に抑制することができる。
【００２２】
本発明に用いられるセルロースエステル化合物としては、例えば、セルロースアセテート、セルロースブチレート、セルロースプロピオネート等の有機酸エステル；硝酸セルロース、硫酸セルロース、リン酸セルロース等の無機酸エステル；セルロースアセテートプロピオネート、セルロースアセテートブチレート、セルロースアセテートフタレート、硝酸酢酸セルロース等の混成エステル等が挙げられる。これらのセルロースエステル化合物の中では、有機酸エステルが好ましく、炭素数２〜１０の有機酸とのエステル、さらには炭素数２〜４の有機酸とのエステル、特にはセルロースアセテートが好ましい。
【００２３】
前記セルロースエステル化合物の平均置換度は、２．０〜３．０が好ましく、２．２〜３．０がより好ましい。前記セルロースエステル化合物の平均置換度が２．０未満では、ポリエステル系樹脂と溶融混練した場合に、耐熱性が不十分となり、熱分解して繊維物性が低下する傾向がある。
【００２４】
前記セルロースエステル化合物の平均重合度は、２０〜４００が好ましく、３０〜３５０がより好ましく、５０〜３００がさらに好ましい。前記セルロースエステル化合物の平均重合度が２０未満では、ポリエステル系樹脂と溶融混練した場合に分散粒子径が細かくなり過ぎて、繊維表面の光沢抑制の効果が著しく低下する傾向があり、前記セルロースエステル化合物の平均重合度が４００を超えると、ポリエステル系樹脂と溶融混練した場合に分散が不良になり、繊維表面の光沢抑制効果が低減したり、繊維物性や加工安定性が低下する傾向がある。
【００２５】
前記セルロースエステル化合物の含有量は、ポリエステル系樹脂１００質量部に対し、０．１〜５質量部が好ましく、０．２〜４．５質量部がより好ましく、０．３〜４質量部がさらに好ましい。セルロースエステル化合物の含有量が、０．１質量部未満では、光沢抑制効果が不十分となる傾向があり、５質量部を超えると、透明性が低下して発色性が低下すると共に、触感、くし通り性が低下する傾向がある。
【００２６】
前記セルロースエステル化合物は、ポリエステル系繊維中でほぼ球状形状にて分散されており、他の粒子形状を有する酸化チタン、シリカ、タルク等に比べて、ポリエステル系樹脂との界面において親和性が良いため、界面剥離が起こり難く、発色性やスチームによる変色に関して優れている。
【００２７】
ポリエステル系繊維中での分散されたセルロース化合物の数平均粒子径は、樹脂組成物を溶融混練する際の溶融粘度またはせん断力を調整することにより、制御することができる。
【００２８】
本発明におけるポリエステル系繊維中での分散されたセルロースエステル化合物の数平均粒子径は、０．２〜１０μｍが好ましく、０．３〜８μｍがより好ましく、０．５〜６μｍがさらに好ましい。分散セルロースエステル化合物の数平均粒子径が０．２μｍ未満では、繊維表面の表面粗さが小さく、光沢抑制効果が低減する傾向がある。また、１０μｍを超えると、発色性やスチームによる変色が劣ると共に、繊維表面の触感やくし通り性が低下する傾向がある。
【００２９】
前記ポリエステル系樹脂組成物には、本発明の効果を損なわない範囲で、必要に応じて、難燃剤および難燃助剤、光安定剤や熱安定剤等の各種添加剤を含有してもよく、特に、ポリエステル系繊維はモダクリル繊維等のアクリル系繊維やポリ塩化ビニル繊維よりは難燃性が低いために、難燃剤および難燃助剤を配合することが好ましい。
【００３０】
前記難燃剤としては、リン系難燃剤および臭素系難燃剤が好ましく用いられる。
【００３１】
前記リン系難燃剤の具体例としては、例えば、トリメチルホスフェート、トリエチルホスフェート、トリブチルホスフェート、トリ（２−エチルヘキシル）ホスフェート、トリフェニルホスフェート、トリクレジルホスフェート、トリキシレニルホスフェート、トリス（イソプロピルフェニル）ホスフェート、トリス（フェニルフェニル）ホスフェート、トリネフチルホスフェート、クレジルフェニルホスフェート、キシレニルジフェニルホスフェート、トリフェニルホスフィンオキサイド、トリクレジルホスフィンオキサイド、メタンホスホン酸ジフェニル、フェニルホスホン酸ジエチルなどのほか、レゾルシノールポリフェニルホスフェート、レゾルシノールポリ（ジ−２，６−キシリル）ホスフェート、ビスフェノールＡポリクレジルホスフェート、ハイドロキノンポリ（２，６−キシリル）ホスフェートなどが挙げられる。
【００３２】
また、前記縮合リン酸エステル系化合物、リン酸エステルアミド化合物または有機環状リン系化合物としては、例えば、下記一般式（１）で表される縮合リン酸エステル系化合物、下記一般式（２）で表されるリン酸エステルアミド化合物、下記一般式（３）および（４）で表される有機環状リン系化合物が挙げられる。
【００３３】
【化１】
2007217805.tif 000002
【００３４】
（式中、Ｒ1は１価の芳香族炭化水素基または脂肪族炭化水素基であり、それらはそれぞれ同一であってもよく異なっていてもよい。Ｒ2は２価の芳香族炭化水素基であり、２個以上含まれる場合、それらは同一であってもよく異なっていてもよい。ｎは０〜１５を示す。）
【００３５】
【化２】
2007217805.tif 000003
【００３６】
（式中、Ｒ3は水素原子、直鎖または分岐を有するアルキル基であり、それらはそれぞれ同一であってもよく異なっていてもよく、Ｒ4は２価の直鎖または分岐を有するアルキレン基、直鎖または分岐を有するヒドロキシアルキル基、シクロアルキレン基、主鎖中にエーテル酸素を有するアルキレン基、置換または非置換のアリール基、置換または非置換のアラルキル基を示し、それらはそれぞれ同一であってもよく異なっていてもよい。）
【００３７】
【化３】
2007217805.tif 000004
【００３８】
（式中、Ｒ5は水素原子、直鎖または分岐を有するアルキル基であり、それらはそれぞれ同一であってもよく異なっていてもよく、Ｒ6は水素原子、直鎖または分岐を有するアルキル基、直鎖または分岐を有するヒドロキシアルキル基、シクロアルキル基、置換または非置換のアリール基、置換または非置換のアラルキル基を示す。）
【００３９】
【化４】
2007217805.tif 000005
【００４０】
（式中、Ｒ7は水素原子、直鎖または分岐を有するアルキル基であり、それらはそれぞれ同一であってもよく異なっていてもよく、ｍは３〜１００の整数を示す）
それらの具体例としては、
【００４１】
【化５】
2007217805.tif 000006
【００４２】
【化６】
2007217805.tif 000007
【００４３】
【化７】
2007217805.tif 000008
【００４４】
などの式（５）〜（７）で表される縮合リン酸エステル系化合物、
【００４５】
【化８】
2007217805.tif 000009
【００４６】
などの式（８）で表されるリン酸エステルアミド化合物、
【００４７】
【化９】
2007217805.tif 000010
【００４８】
【化１０】
2007217805.tif 000011
【００４９】
【化１１】
2007217805.tif 000012
【００５０】
などの式（９）〜（１１）で表される有機環状リン系化合物、
【００５１】
【化１２】
2007217805.tif 000013
【００５２】
【化１３】
2007217805.tif 000014
【００５３】
【化１４】
2007217805.tif 000015
【００５４】
【化１５】
2007217805.tif 000016
【００５５】
などの式（１２）〜（１５）で表される有機環状リン系化合物などが挙げられる。
【００５６】
また、前記臭素系難燃剤としては、特に限定はなく、一般に用いられている臭素系難燃剤であれば使用することができ、臭素含有リン酸エステル類、臭素化ポリスチレン類、臭素化ポリベンジルアクリレート類、臭素化エポキシオリゴマー類、臭素化ポリカーボネートオリゴマー類、テトラブロモビスフェノールＡ誘導体、臭素含有トリアジン系化合物、臭素含有イソシアヌル酸系化合物などが挙げられる。これらは１種で用いてもよく、２種以上を組み合わせて用いてもよい。
【００５７】
前記臭素系難燃剤の具体例としては、例えば、ペンタブロモトルエン、ヘキサブロモベンゼン、デカブロモジフェニル、デカブロモジフェニルエーテル、ビス（トリブロモフェノキシ）エタン、テトラブロモ無水フタル酸、エチレンビス（テトラブロモフタルイミド）、エチレンビス（ペンタブロモフェニル）、オクタブロモトリメチルフェニルインダン、トリス（トリブロモネオペンチル）ホスフェートなどの臭素含有リン酸エステル類、
【００５８】
【化１６】
2007217805.tif 000017
【００５９】
などの臭素化ポリスチレン類、
【００６０】
【化１７】
2007217805.tif 000018
【００６１】
などの臭素化ポリベンジルアクリレート類、
【００６２】
【化１８】
2007217805.tif 000019
【００６３】
などの臭素化エポキシオリゴマー類、
【００６４】
【化１９】
2007217805.tif 000020
【００６５】
などの臭素化ポリカーボネートオリゴマー類、テトラブロモビスフェノールＡ、テトラブロモビスフェノールＡ−ビス（２，３−ジブロモプロピルエーテル）、テトラブロモビスフェノールＡ−ビス（アリルエーテル）、テトラブロモビスフェノールＡ−ビス（ヒドロキシエチルエーテル）などのテトラブロモビスフェノールＡ誘導体、トリス（トリブロモフェノキシ）トリアジンなどの臭素含有トリアジン系化合物、トリス（２，３−ジブロモプロピル）イソシアヌレートなどの臭素含有イソシアヌル酸系化合物などが挙げられる。
【００６６】
各種難燃剤の中では、臭素含有リン酸エステル系難燃剤、臭素化ポリスチレン系難燃剤、臭素化ベンジルアクリレート系難燃剤、臭素化エポキシ系難燃剤、臭素化ポリカーボネート系難燃剤、テトラブロモビスフェノールＡ誘導体、臭素含有トリアジン系化合物、臭素含有イソシアヌル酸系化合物が、耐熱性、繊維物性の低下が小さく、十分な難燃性が得られる点から好ましく用いられる。
【００６７】
前記難燃剤の配合割合としては、ポリエステル系樹脂１００質量部に対し、５〜３０質量部が好ましく、６〜２５質量部がより好ましく、７〜２０質量部がさらに好ましい。前記難燃剤の配合割合が５質量部未満の場合には、難燃効果が不十分になる傾向があり、３０質量部を超える場合には、機械的特性、耐熱性、耐ドリップ性が損なわれる傾向がある。
【００６８】
前記難燃剤を配合することにより難燃性は発現されるが、さらに、難燃助剤を配合することにより難燃効果が著しく向上し、十分な難燃性を得ることができる。
【００６９】
前記難燃助剤としては、特に限定はなく、一般に用いられているものであれば使用することができる。
【００７０】
前記難燃助剤の具体例としては、例えば、メラミンシアヌレート、三酸化アンチモン、四酸化アンチモン、五酸化アンチモン、アンチモン酸ナトリウムが挙げられ、これらは単独で用いてもよく、２種以上を併用してもよい。混合物の紡糸加工性の点から、アンチモン酸ナトリウムが好ましい。
【００７１】
前記難燃助剤を使用する場合の使用割合としては、ポリエステル系樹脂１００質量部に対し、１０質量部以下が好ましく、８質量部以下がより好ましく、６重量部以下０．５質量部以上がさらに好ましい。前記難燃助剤の使用割合が１０質量部を超える場合には、加工安定性、外観性および透明性が損なわれる傾向がある。
【００７２】
前記光安定剤としては、特に限定はなく、一般に用いられているものであれば、使用することができるが、耐熱性に優れるものが特に好ましい。
【００７３】
前記光安定剤の具体例としては、例えば、２−（２Ｈ−ベンゾトリアゾール−２−イル）−p−クレゾール、２−（２Ｈ−ベンゾトリアゾール−２−イル）−４−６−ビス（１−メチル−１−フェニルエチル）フェノール、２−[５−クロロ（２Ｈ）−ベンゾトリアゾール−２−イル]−４−メチル−６−（ｔｅｒｔ−ブチル）フェノール、２，４−ジ−ｔｅｒｔ−ブチル−６−（５−クロロベンゾトリアゾール−２−イル）フェノール、等のベンゾトリアゾール系紫外線吸収剤、２−（４，６−ジフェニル−１、３、５−［（ヘキシル）オキシ］−フェノール等のトリアジン系紫外線吸収剤、オクタベンゾン等のベンゾフェノン系紫外線吸収剤、２，４−ジ−ｔｅｒｔ−ブチルフェニル−３，５−ジ−ｔｅｒｔ−ブチル−４−ヒドロキシベンゾエート等のベンゾエート系光安定剤、ポリ［｛６−（１，１，３，３，−テトラメチルブチル）アミノ−１，３，５−トリアジン−２，４ジイル｝｛２，２，６，６，−テトラメチル−４−ピペリジル｝イミノ］ヘキサメチレン｛２，２，６，６−テトラメチル−４−ピペリジル｝イミノ）］、ビス（１、２、２、６、６−ペンタメチル−４−ピペリジル）[[３，５−ビス（１，１−ジメチルエチル）−４−ヒドリキシフェニル]メチル]ブチルマロネート等のヒンダードアミン系光安定剤、などが挙げられる。これらの化合物は、単独で使用してもよく、また、２種以上を混合して使用してもよい。
【００７４】
これらの中では、ベンゾトリアゾール系、ヒンダードアミン系光安定剤が耐熱性、耐揮発性の点からより好ましい。
【００７５】
前記光安定剤の配合量は、ポリエステル系樹脂１００質量部に対し、０．０１〜３質量部が好ましく、０．０５〜２．５質量部がより好ましく、０．１〜２質量部がさらに好ましい。光安定剤の配合量が０．０１質量部未満の場合には、人工毛髪の耐光性が不充分となる傾向があり、３質量部を超える場合には、溶融粘度の低下により紡糸安定性が低下して糸切れが発生したり、機械的特性、耐熱性、難燃性、耐ドリップ性が損なわれる傾向がある。
【００７６】
前記耐熱安定剤は、特に限定はなく、一般に用いられているものであれば、使用することができる。
【００７７】
前記耐熱安定剤の具体例としては、例えば、ペンタエリスリトールテトラキス（３−（３，５−ジ−ｔｅｒｔ−ブチル−４−ヒドロキシフェニル）プロピオネート）、チオジエチレンビス（３−（３，５−ジ−ｔｅｒｔ−ブチル−４−ヒドロキシフェニル）プロピオネート）、オクタデシル−３−（３，５−ジ−ｔｅｒｔ−ブチル−４−ヒドロキシフェニル）プロピオネート、Ｎ，Ｎ’−ヘキサン−１，６−ジイルビス（３−（３，５−ジ−ｔｅｒｔ−ブチル−４−ヒドロキシフェニルプロピオンアミド）、ベンゼンプロパン酸−３，５−ビス（１，１−ジメチルエチル）−４−ヒドロキシアルキルエステル、２，４−ジメチル−６−（１−メチルペンタデシル）フェノール、ジエチル（（３，５−ビス（１，１−ジメチルエチル）−４−ヒドロキシフェニル）メチル）ホスフォネート、３，３’，３”，５，５’，５”−ヘキサ−ｔｅｒｔ−ブチル−ａ，ａ’，ａ”−（メシチレン−２，４，６−トリイル）トリ−ｐ−クレゾール、カルシウムジエチルビス（（（３，５−ビス（１，１−ジメチルエチル）−４−ヒドロキシフェニル）メチル）ホスホネート、４，６−ビス（オクチルチオメチル）−ｏ−クレゾール、エチレンビス（オキシエチレン）ビス（３−（５−ｔｅｒｔ−ブチル−４−ヒドロキシ−ｍ−トリル）プロピオネート）、ヘキサメチレンビス（３−（３，５−ジ−ｔｅｒｔ−ブチル−４−ヒドロキシフェニル）プロピオネート）、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス（４−ｔｅｒｔ−ブチル−３−ヒドロキシ−２，６−キシリル）メチル）−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミノ）フェノール、１，１−ビス（５−ｔｅｒｔ−ブチル−４−ヒドロキシ−ｍ−トリル）ブタン、１，１，３−トリス（５−ｔｅｒｔ−ブチル−４−ヒドロキシ−ｍ−トリル）ブタンなどのヒンダードフェノール系耐熱安定剤、トリス（２，４−ジ−ｔｅｒｔ−ブチルフェニル）フォスファイト、ビス（２，４−ビス（１，１−ジメチルエチル）−６−メチルフェニル）エチルエステル亜リン酸、テトラキス（２，４−ジ−ｔｅｒｔ−ブチルフェニル）（１，１−ビフェニル）−４，４’−ジイルビスホスフォナイト、ジステアリルペンタエリスリトールジフォスファイト、ビス（２，４−ジ−ｔｅｒｔ−ブチルフェニル）ペンタエリスリトールジフォスファイト、ビス（２，６−ジ−ｔｅｒｔ−ブチル−ｐ−トリル）ペンタエリスリトールジフォスファイトなどのリン系耐熱安定剤、３−ヒドロキシ−５，７−ジーｔｅｒｔ−ブチル−フラン−２−オンとｏ−キシレンの反応生成物などのラクトン系耐熱安定剤、ジステアリルヒドロキシルアミンなどのアミン系耐熱安定剤、３，４−ジヒドロー２，５，７，８−テトラメチル−２−（４，８，１２−トリメチルトリデシル）−２Ｈ−ベンゾピラン−６−オールなどのビタミンＥ系耐熱安定剤、ジドデシル−３，３’−チオジプロピオネート、ジオクタデシル−３，３’−チオジプロピオネートなどのイオウ系耐熱安定剤などが挙げられる。これらの化合物は、単独で使用してもよく、また、２種以上を混合して使用してもよい。
【００７８】
これらの中では、ヒンダードフェノール系耐熱安定剤、リン系耐熱安定剤が、溶融紡糸時のゲル発生抑制効果の点からより好ましい。
【００７９】
前記耐熱安定剤の配合量は、ポリエステル系樹脂１００質量部に対し、０．０１〜３質量部が好ましく、０．０５〜２．５質量部がより好ましく、０．１〜２質量部がさらに好ましい。前記耐熱安定剤の配合量が０．０１質量部未満では、溶融紡糸時にゲルが発生し、糸切れが発生したり、繊維表面にゲル由来の突起が残るため触感が低下したりする傾向が生じ、３質量部を超えると、溶融粘度低下により紡糸安定性が低下して糸切れが発生したり、機械的特性、耐熱性、難燃性、耐ドリップ性が損なわれる傾向がある。
【００８０】
次に、本発明におけるポリエステル系繊維の製造方法について説明する。
【００８１】
本発明におけるポリエステル系繊維は、例えば、ポリエステル系樹脂とセルロースエステル化合物、および必要に応じて用いられる難燃剤、難燃助剤、光安定剤、耐熱安定剤をドライブレンドした後、種々の一般的な混練機を用いて溶融混練して得られたポリエステル系組成物を、単軸押出機を用いて溶融紡糸して得ることができる。
【００８２】
樹脂組成物の製造に用いられる前記混練機の例としては、例えば、一軸押出機、二軸押出機、ロール、バンバリーミキサー、ニーダーなどがあげられる。これらのうちでは、二軸押出機が、混練度の調整、操作の簡便性の点から好ましい。
【００８３】
二軸押出機を用いて溶融混練する場合の条件としては、例えば、スクリュー径４５ｍｍの二軸押出機を用いて、バレル温度を２６０〜３００℃とし、吐出量５０〜１５０ｋｇ／ｈｒ、スクリュー回転数１５０〜２００ｒｐｍで溶融混練し、ダイスよりストランドを引取、水冷した後に、ストランドカッターを用いてペレット化することによりポリエステル系樹脂組成物が得られる。
【００８４】
本発明のポリエステル系繊維は、前記ポリエステル系樹脂組成物を通常の溶融紡糸法で溶融紡糸することにより得ることができる。すなわち、例えば、押出機、ギアポンプ、口金などの温度を２５０〜３１０℃とし、溶融紡糸し、紡出糸条を加熱筒に通過させたのち、ガラス転移点以下に冷却し、５０〜５０００ｍ／分の速度で引き取ることにより紡出糸条が得られる。また、紡出糸条を冷却用の水を入れた水槽で冷却し、繊度のコントロールを行なうことも可能である。加熱筒の温度や長さ、冷却風の温度や吹付量、冷却水槽の温度、冷却時間、引取速度は、吐出量および口金の孔数によって適宜調整することができる。
【００８５】
得られた紡糸糸状は、さらに、熱延伸されるが、延伸は未延伸糸を一旦巻き取ってから延伸する２工程法および巻き取ることなく連続して延伸する直接紡糸延伸法のいずれの方法によってもよい。
【００８６】
熱延伸は、１段延伸法または２段以上の多段延伸法で行なわれる。熱延伸における加熱手段としては、加熱ローラ、ヒートプレート、スチームジェット装置、温水槽などを使用することができ、これらを適宜併用することもできる。
【００８７】
このようにして得られるポリエステル系繊維は、染色法または原着法によって着色される。
【００８８】
本発明における染色法で用いられる染料としては、一般的に使用されるものであれば特に限定されず、黒色、黄色、赤色、褐色等の染料を任意に用いることができ、また、複数の染料を混合して調色して用いてもよい。
【００８９】
前記染料の具体例としては、例えば、ベンゼンアゾ系（モノアゾ、ジスアゾ等）、複素環アゾ系（チアゾ−ルアゾ、ベンゾチアゾールアゾ、チオフェンアゾ等）、アントラキノン系、縮合系（キノフタリン、スチリル、クマリン等）の分散染料が挙げられる。
【００９０】
染色条件としては、染色温度９０〜１５０℃、好ましくは、１００〜１４０℃で行ない、適切なｐＨに調整することが好ましい。
【００９１】
染料は、主として分散染料を用いることが好ましく、染色助剤としては、分散剤、均染剤、オリゴマー除去剤などが使用されるが、特にそれらに限定されるものではない。染色に使用される顔料、染料、染色助剤等としては、耐光性および難燃性に優れたものが好ましい。
【００９２】
染色助剤としては、分散性と均染性を促進する薬剤である分散剤、均染剤ならびに分散均染剤を配合することができる。かかる薬剤としては、例えば、ナフタリンスルホン酸のホルムアルデヒド縮合物、ポリオキシアルキレンアルキルアリールエーテル、ポリオキシアルキレンアルキルエステル、ポリオキシアルキレンアルキルアリールエーテル硫酸エステル塩、ポリオキシアルキレンアリールエーテル硫酸エステル塩等を使用することができる。かかる染色助剤は、好ましくは０．５〜２ｇ／Ｌの範囲で使用される。
【００９３】
また、ｐＨ調整剤としては、例えば、酢酸／酢酸ナトリウム、酢酸／ピロリン酸ナトリウム、リン酸二水素ナトリウムまたは有機リン化合物とポリカルボン酸との組合せ等を使用することができる。かかるｐＨ調整剤は、好ましくは０．５〜２ｇ／Ｌの範囲で使用される。
【００９４】
染料は、ポリエステル系繊維中に０．１質量％以上吸尽されるのが好ましいが、人工毛髪においては、黒髪のような濃色から、褐色や赤毛のような中間色、金髪や白髪（グレー）のような淡色までの色のバリエーションが多いため、各色に合わせ、適宜調整する必要があり、その吸尽量は、染色浴の濃度、染色温度、時間によって調整することができる。
【００９５】
本発明における原着法で用いられる顔料としては、一般的に使用されるものであれば特に限定されず、有機系、無機系の黒色、黄色、赤色、褐色等の顔料を任意に用いることができ、また、複数の染料を混合して調色して用いてもよい。
【００９６】
原着法による着色は、ポリエステル系樹脂とセルロース化合物、その他の添加剤を溶融混練する際に、顔料原体、分散剤等により加工された加工顔料またはポリエステル系樹脂中に予め分散されたマスターペレット顔料を配合し、溶融混練することにより実施することができる。
原着に使用される顔料としては、耐光性および難燃性に優れたものが好ましい。
【００９７】
このようにして着色されたポリエステル系繊維は、さらに後処理されて、人工毛髪に加工される。
【００９８】
前期後処理としては、例えば、触感やくし通りを向上させるためのシリコーン系繊維処理剤による表面処理や、非シリコーン系繊維処理剤による表面処理等が挙げられる。
【００９９】
前期シリコーン系繊維処理剤の具体例としては、例えば、ジメチルポリシロキサン、メチル水素ポチシロキサン、両末端水酸基ジメチルポリシロキサン、ビニル基含有オルガノポリシロキサン、エポキシ基含有オルガノポリシロキサン、アミノ基含有オルガノポリシロキサン、エステル基含有オルガノポリシロキサン、ポリオキシアルキレン含有オルガノポリシロキサン等が挙げられ、前期非シリコーン系繊維処理剤の具体例としては、例えば、ポリエーテル系化合物、脂肪族エステル系化合物、有機アミン系化合物、有機アミド系化合物、有機アンモニウム塩、有機脂肪酸塩、有機スルホン酸塩、有機硫酸エステル塩、有機リン酸エステル塩等が挙げられる。
【０１００】
このようにして得られる本発明の人工毛髪の繊度は、通常、１０〜１００ｄｔｅｘ、さらには２０〜９０ｄｔｅｘであるのが人工毛髪に適している点から好ましい。
【０１０１】
本発明の人工毛髪は、ポリエステル系繊維からなるために美容熱器具を用いたカールセット性に優れ、カールの保持性にも優れるものであり、かつ、本発明における前期セルロース化合物により形成される繊維表面の凹凸により、光沢が適度に抑制されたものである。
【０１０２】
本発明の人工毛髪には、具体的には、ヘアーウィッグ、ツーペ、ウィービング、ヘアーエクステンション、ブレード、ヘアーアクセサリー、ドールヘアー等の頭飾製品への加工に好適であり、人毛により近い外観(光沢、色相)と柔らかい触感を有しており、また、カール特性にも優れている。
【０１０３】
なお、ヘアーウィッグとは、婦人用、紳士用を問わず、頭部に面で取り付けられる、主におしゃれを楽しむための装飾品であり、その装着面によって部分ウィッグ、ハーフウィッグ、七分ウィッグ、フルウィッグに分けられる。
【０１０４】
一方、ツーペとは、主に紳士用として使用される部分または頭部全体につけるかつらの総称であり、擬似頭皮に人工毛髪を植毛して作製される頭飾製品である。
【０１０５】
本発明の人工毛髪を用いて、これらの頭飾製品を加工する方法は、公知の製法で行える。例えば、ヘアーウィッグを作る場合には、該繊維束ウィッグ用ミシンで縫製して蓑毛を作り、これをパイプに巻いてスチームセットにてカールを付与し、カールの付いた蓑毛をヘアキャップに縫い付け、スタイルを整えることにより作製できる。
【０１０６】
また、これらの頭飾製品を作製する場合に、本発明の人工毛髪と、モダアクリル繊維、ポリ塩化ビニル繊維、ナイロン繊維など、他の人工毛髪素材と併用してもよいし、人毛や獣毛等と併用してもよい。
【実施例】
【０１０７】
次に、本発明を実施例に基づいてさらに具体的に説明するが、本発明はこれらに限定されるものではない。
【０１０８】
本実施例および比較例において使用した原料は、以下のとおりである。
ポリエステル系樹脂：
ポリエステル樹脂Ａ、ポリエチレンテレフタレート、三菱化学（株）製、ＢＫ−２１８０、ＩＶ＝０．８５
ポリエステル樹脂Ｂ、ポリエチレンテレフタレート、日本ユニペット（株）製、ＲＴ−５８０、ＩＶ＝１．１７
ポリエステル樹脂Ｃ、ポリエチレンテレフタレート、カネボウ合繊（株）製、ＥＦＧ−１０、ＩＶ＝０．６０
セルロースエステル化合物：セルロースアセテート、ダイセル化学工業（株）製、ＬＭ−８０（酢化度５１％、置換度２．１、重合度２６０）、Ｌ−７０（酢化度５５％、置換度２．４、重合度２５０）、ＬＴ−５５（酢化度６１％、置換度２．９、重合度４５）、ＬＴ−１０５（酢化度６１％、置換度２．９、重合度３５０）
リン系難燃剤：環状リン化合物系難燃剤、三光（株）製、ＭエステルＨＰ
臭素系難燃剤：臭素化エポキシ系難燃剤、阪本薬品工業（株）製、ＳＲ−Ｔ２００００
難燃助剤：アンチモン酸ナトリウム、日本精鉱（株）製、ＳＡ−Ａ（数平均粒子径２．０μｍ）
酸化チタン：石原産業（株）、ＣＲ−６０（数平均粒子径０．２μｍ）
シリカ：ＵＮＩＭＩＮ社製、イムシルＡ−８（数平均粒子径２〜３μｍ）
タルク：富士タルク（株）製、ＰＫＰ−５３（数平均粒子径１５μｍ）
架橋アクリル粒子：綜研化学（株）製、ＭＲ−２ＨＧ（数平均粒子径２μｍ）
分散染料：ダイスター（株）製、ダイアニックス  ブラック  ＳＰＮ  リキッド
分散剤：明成化学（株）製、ディスパーＴＬ
ノニオン系界面活性剤：第一工業（株）製、アミラジンＤ。
【０１０９】
次に、本発明の実施例および比較例で用いた評価方法を、以下にまとめて示す。
【０１１０】
（ＳＥＭによる繊維中のセルロースエステル化合物粒子の数平均粒子径測定）
走査型電子顕微鏡（日立製作所（株）製、Ｓ−３５００Ｎ）を用い、倍率１万倍でポリエステル系繊維の断面に分散したセルロースエステル化合物粒子またはタルク等の微粒子の分散状態を撮影した。断面観察のための試料は、液体窒素を用いて凍結割断して調整した。なお、数平均粒子径は、画像解析装置（インタークエスト社製、ＰＩＡＳ  ＩＩＩ）により、分散粒子の形状を円形近似処理して算出した。
【０１１１】
（強度および伸度）
引張圧縮試験機（インテスコ社製、ＩＮＴＥＳＣＯ  Ｍｏｄｅｌ２０１型）を用いて、フィラメントの引張強伸度を測定した。長さ４０ｍｍのフィラメント１本をとり、フィラメントの両端１０ｍｍを、両面テープを貼り付けた台紙（薄紙）で挟み、一晩風乾させて、有効長２０ｍｍの試料を作製した。前記試験機に試料を装着し、温度２４℃、湿度８０％以下、荷重１／３０ｇＦ×繊度（デニール）、引張速度２０ｍｍ／分で試験を行ない、破断時の引張強度および伸度を測定した。なお、同じ条件で試験を１０回繰り返し、平均値をフィラメントの強度及び伸度とした。
【０１１２】
（光沢）
長さ３０ｃｍ、総繊度１０万ｄｔｅｘのトウフィラメントを太陽光のもと、専門美容師の目視により、以下の基準で評価した。
◎：対比して注意深く比較しても、人毛との差を認めることができない程度の光沢
○：対比して注意深く比較した場合に、人毛よりも光沢が多い、または、少ないと判断できる光沢
△：対比して通常の注意力で比較した場合に、人毛よりも光沢が多い、または、少ないと判断できる光沢
×：対比を要することなく、明らかに人毛よりも光沢が多すぎる、または、少なすぎると判断できる光沢。
【０１１３】
（発色性）
長さ３０ｃｍ、総繊度１０万ｄｔｅｘのトウフィラメントを太陽光のもと、目視により、以下の基準で評価した。
○：透明感があり、色の深み（鮮やかさ）がある
△：若干不透明感（曇り）がある
×：不透明感があり、色の深みがない。
【０１１４】
（染料濃度）
染料濃度は、得られた染め上がり延伸糸をオルソクロロフェノールに溶解させ、比色計（東京光電（株）製、ＡＮＡ−１８Ａ＋）により吸光度を測定して繊維中に吸尽された染料濃度を求めた。
【０１１５】
（難燃性）
得られたフィラメントを１５０ｍｍの長さに切り、０．７ｇを束ね、一方の端をクランプで挟んでスタンドに固定して垂直に垂らした。そして、有効長１２０ｍｍの固定したフィラメントに２０ｍｍの炎を３秒間接炎し、火炎を遠ざけた後の燃焼時間を測定し、難燃性の評価とした。
◎：燃焼時間が１秒未満
○：１秒〜５秒未満
△：５秒〜８秒未満
×：８秒以上。
【０１１６】
（スチームによる変色）
長さ３０ｃｍ、総繊度５万ｄｔｅｘの繊維束を、高圧滅菌装置（平山製作所（株）製）内に入れて密閉し、スチームを発生させて１２０℃に昇温した。１２０℃に到達してから１時間経過後に繊維束を取り出し、８０℃の熱風乾燥機で３０分間乾燥し、専門美容師の目視により、変色の程度を処理前の繊維束と比較して以下の基準により評価した。
◎：注意深く対比して比較しても、白化が確認できない
○：注意深く対比して比較することにより、白化したことが確認できる
△：対比して比較することにより、白化が確認できる
×：対比して比較しなくとも、白化したことが明らかである。
【０１１７】
（触感）
専門美容師による官能評価を行い、４段階で評価した。
◎：人毛と同等の非常に柔らかい触感
○：人毛に似た柔らかい触感
△：人毛に比べやや硬い触感
×：人毛に比べ硬い触感。
【０１１８】
（くし通り）
長さ３０ｃｍ、総繊度１０万ｄｔｅｘのトウフィラメントに繊維表面処理剤を付着させる。処理されたトウフィラメントにくし（デルリン樹脂製）を通し、くしの通り易さを評価した。
◎：全く抵抗ない（非常に軽い）
○：ほとんど抵抗ない（軽い）
△：若干抵抗がある（重い）
×：かなり抵抗がある、または、途中で引っかかる。
【０１１９】
（アイロンセット性）
ヘアーアイロンによるカールセットのしやすさや、カール形状の保持性の指標である。長さ３０ｃｍ、総繊度１０万ｄｔｅｘのトウフィラメントを１８０℃に加熱したヘアーアイロン（ロッド径：１５ｍｍ）にかるく挟み、３回扱き予熱する。このときのフィラメント間の融着、フィラメントの縮れ、糸切れを目視評価する。つぎに、予熱したフィラメントをヘアーアイロンに捲きつけ、１０秒間保持し、アイロンを引き抜く。このときの抜きやすさ（ロッドアウト性）、抜いたときのカールの保持性を目視評価する。
−融着−
◎：融着なし
○：３ヶ所以下の手でほぐせる程度の融着がある
△：４〜７ヶ所以下の手でほぐせる程度の融着がある
×：８ヶ所以上の手でほぐせる程度の融着、または、手でほぐせない融着がある
−縮れ／糸切れ−
◎：縮れ、または、糸切れなし
○：３ヶ所以下の縮れがある
△：３ヶ所以下の糸切れがある
×：４ヶ所以上の縮れ、または、糸切れがある
−ロッドアウト−
◎：アイロンロッドが抵抗なく抜ける
○：わずかに抵抗がある
△：抵抗がある
×：抵抗があり、抜け難い
−セット性−
◎：セットが付きやすく、カール形状が円形で安定している
○：セットは付きやすいが、若干カール形状が楕円形に崩れる
△：カール形状が崩れる、または、カールが伸びる
×：セットが付き難い。
【０１２０】
（美容特性）
繊維束を蓑毛にし、これを直径６０ｍｍφのパイプに巻いて、１２０℃でスチームセットしてカールを付与し、カールの付いた蓑毛をヘアキャップに縫い付けてショートボブスタイルのウィッグを作製し、専門の美容師により、毛先カール保持性、カールの安定性、中間部のストレート性、スタイルの順応性、商品の触感およびくし通りを評価した。
毛先のカール保持性は、スタイルに必要なカールが毛先に付与されており、その形状を維持している、また、霧吹き等で水分を充分に吸収させ、乾燥させた後でも、その形状を維持しているかどうかを評価した。カールの安定性は、商品を実用的な範囲で振り、その際にスタイルが維持しているかどうかを評価した。中間部のストレート性は、スタイルに不要な中間部のカールの出現が抑えられているかどうかを評価した。
【０１２１】
（実施例１〜１３）
表１に示す配合比率の原料を、水分量１００ｐｐｍ以下になるように乾燥し、ドライブレンドした後、二軸押出機（日本製鋼所（株）製、ＴＥＸ４４）に供給し、バレル設定温度２８０℃で溶融混練し、ペレット化しポリエステル系樹脂組成物を得た。
【０１２２】
なお、前記溶融混練においては、スクリューパターンおよび温度条件等を調整して、溶融樹脂にかかるせん断力を変えることにより、セルロースエステル化合物の分散粒子径を制御した。
【０１２３】
【表１】
2007217805.tif 000021
【０１２４】
得られたペレットを水分量１００ｐｐｍ以下になるように乾燥した後、溶融紡糸機（シンコーマシナリー（株）製、ＳＶ３０）に供給して、バレル設定温度２８０℃で扁平比が１．４：１の繭形断面ノズル孔を有する紡糸口金より溶融ポリマーを吐出し、２０℃の冷却風により空冷し、１００ｍ／分の速度で巻き取って未延伸糸を得た。得られた未延伸糸に対し、８５℃に加熱したヒートロールを用いて４倍に延伸し、２００℃に加熱したヒートロールを用いて熱処理を行い、３０ｍ／分の速度で巻き取り、単繊維繊度が６０ｄｔｅｘ前後のポリエステル系繊維（マルチフィラメント）を得た。
【０１２５】
得られたポリエステル系繊維１２０ｇを用い、直径約４０ｃｍの枷を、表２に示す染料レサイプにより作製した染料液を用いて、高圧染色機で１３０℃にて浴比１：２０の該処理液中に６０分間浸漬し、それぞれの染料濃度が１質量％になるように処理した。次いで、表２に示す還元溶液を用い還元条件にて還元洗浄を行なって染色されたフィラメントを得た。
【０１２６】
【表２】
2007217805.tif 000022
【０１２７】
染色されたポリエステル系繊維に対し、繊維処理剤として、ＫＷＣ−Ｑ（エチレンオキサイド−プロピレンオキサイドのランダム共重合ポリエーテル；丸菱油化工業（株）製）／ＫＷＣ−Ｂ（アミノ変性シリコーン；丸菱油化工業（株）製）／加工剤２９（カチオン性界面活性剤；丸菱油化工業（株）製）＝０．１０／０．２０／０．０５％ｏｍｆを塗布し、熱風乾燥機を用いて１２０℃にて１０分間乾燥させた。
【０１２８】
これらの繊維を用いて、上記評価方法により、人工毛髪中のセルロースエステル化合物の数平均粒子径、繊度、強度、伸度、光沢、発色性、難燃性、スチームによる変色、触感、くし通り、アイロンセット性を評価し、さらに、これらの繊維を蓑毛とし、これを直径６０ｍｍφのパイプに巻いて、１２０℃にてスチームセットしてカールを付与し、カールの付いた蓑毛をヘアキャップに縫付けてショートボブスタイルのウィッグを作製し、美容特性を評価した。結果を表３に示す。
【０１２９】
【表３】
2007217805.tif 000023
【０１３０】
（比較例１〜１０）
表４に示す配合比率の原料を、実施例と同様にして、単繊維繊度が６０ｄｔｅｘ前後のポリエステル系繊維（マルチフィラメント）を作製し、評価した。結果を表５に示す。
【０１３１】
【表４】
2007217805.tif 000024
【０１３２】
【表５】
2007217805.tif 000025
【０１３３】
表３の結果から、本発明の実施例１〜１０においては、全て光沢および発色性が◎または○であり、光沢と発色性を兼ね備えた人工毛髪が得られているのに対し、表５に示された比較例１〜１０においては、それぞれ光沢または発色性の少なくとも一方が△または×と評価され、光沢と発色性を兼ね備えたものが得られなかった。